Полая углеродная наночастица и оптический способ ее получения

1. Полая углеродная наночастица, характеризующаяся сферической формой, которая включает центральную внутреннюю полость, чей объем составляет не менее 25% от общего объема сферы и внешнюю углеродную замкнутую оболочку, охватывающую внутреннюю полость со всех сторон, отличающаяся тем, что внешняя оболочка состоит, по меньшей мере, из пары отдельных слоев кристаллического химически чистого углерода, и ее толщина составляет от 1/12 до 1/3 общего диаметра полой наночастицы, при этом ее средний диаметр составляет от 100 нм до 600 нм.
2
3
12
10
2
3
2
2. Оптический способ получения полой углеродной наночастицы, при котором проводят абляцию материала серией импульсов лазерного излучения, отличающийся тем, что облучение материала проводят в воздушной атмосфере серией импульсов лазерного излучения, центральная длина волны которого равна 1050 нм, с частотой следования импульсов 80 МГц, их длительностью 150 фемтосекунд и мощностью в диапазоне от 100 до 120 мВт, причем облучение производят через объектив с высокой числовой апертурой (0.9) с обеспечением плотности мощности лазерного излучения от 6.3 до 7.6 МВт/см, а в качестве материала используют слоистый металлорганический пористый каркас [Cu(CHN)(NO)], содержащий в порах растворитель - диметилформамид с плотностью 0.097 г/см, размещенный на подложке из плавленого кварца толщиной 2 мм, закрепленного на предметном столе, при этом осаждение полых углеродных сфер происходит в воздушной атмосфере на золотой пленке, размещенной над поверхностью подложки из плавленого кварца на расстоянии 10 мкм.